ОГНЕЗАЩИЩЕННЫЙ ДЕКОРАТИВНЫЙ КОМПОЗИЦИОННЫЙ МАТЕРИАЛ

Изобретение относится к деревообрабатывающей промышленности и может быть использовано при изготовлении огнезащищенных декоративных и конструкционных композиционных материалов, применяемых для изготовления противопожарных дверей, строительных стеновых панелей и т.д., удовлетворяющих повышенным требованиям пожарной безопасности.
Известен огнезащищенный декоративный композиционный материал, содержащий слоистый клееный огнезащищенный древесный материал-основу, в качестве которой используется огнезащищенная фанера или фанерная плита, и декоративный огнезащищенный слой шпона ценных пород (см. Бирюков В.Г., Щербаков Д.Е. "К вопросу создания огнезащищенной декоративной фанеры" // Науч.тр. / Моск.гос. ун-т леса. - Вып.321. - 2003. - С.36-40.)
Недостатком известного решения являются недостаточные огнезащитные свойства материала, что ограничивает область его применения.
Задача, решаемая данным изобретением, заключается в повышении эксплуатационных возможностей материала за счет повышения его огнезащитных свойств.
Решение поставленной задачи обеспечивается тем, что в огнезащищенном декоративном композиционном материале, включающем слоистый клееный огнезащищенный древесный
материал-основу и декоративный слой, при этом между материалом-основой и декоративным слоем расположена прослойка из синтетического огнезащищенного материала, а также тем, что в качестве прослойки используется терморасширяющийся (вспучивающийся) материал, например, "ОГРАКС-Л". Изготовляется он на основе полимерного материала, содержащего целевой наполнитель. При воздействии высоких температур материал вспучивается, образуя плотный карбонизованный слой. Степень расширения материала не менее 500%.
На фиг.1 схематично представлен огнезащищенный декоративный композиционный материал, который включает слоистый клееный огнезащищенный древесный материал-основу 1, в качестве которой может быть использована огнезащищенная фанера или фанерная плита, изготовленная, например, из шпона березы, декоративный слой 2 и прослойка 3 из синтетического огнезащищенного материала. В качестве декоративного слоя 2 используется строганый огнезащищенный шпон ценных пород древесины, например, ясеня.
Огнезащищенный декоративный композиционный материал изготавливают следующим образом. На огнезащищенную фанерную плиту-основу 1, изготовленную из березового шпона наносят клеевой слой, например, полиуретановый, на который накладывают прослойку из синтетического огнезащищенного материала 3. В качестве прослойки 3 можно использовать вспучивающуюся резину - огнезащитный материал на тканевой основе. На поверхность прослойки 3 накладывают огнезащищенный декоративный слой 2,
выполненный из огнезащищенного строганого шпона. Полученный таким образом пакет подвергается горячему прессованию, например при удельном давлении 1 МПа и температуре 140С°.
Таким образом, изобретение позволяет повысить огнезащитные свойства композиционных материалов за счет вспучивания прослойки и образования плотного огнезащитного слоя.
Для сравнения огнезащитных свойств материалов были проведены огневые испытания образцов из предлагаемого материала и прототипа. Испытания проводились воздействием открытого пламени паяльной лампы с температурой ~1000С° перпендикулярно пласти. Температура пламени определялась на поверхности образца прибором "Мультиметр DT-838". Образец из известного материала (см. Бирюков В.Г., Щербаков Д.Е. "К вопросу создания огнезащищенной декоративной фанеры" // Науч.тр. / Моск.гос. ун-т леса. - Вып.321. - 2003. - С.36-40.) толщиной 25 мм простоял до полного прогорания по толщине за время воздействия пламени, равное 55 мин. Испытания предлагаемого материала аналогичной толщины были завершены на 120 минуте, причем горение материала-основы еще не началось. Следует отметить, что испытания образца со вспучивающейся прослойкой не удалось довести до полного прогорания по причине окончания горючего в паяльной лампе. Данные этих испытаний показывают явное превосходство нового предлагаемого материала.